Катализаторы для получения литьевого полиамида, способ их получения и их применение

1. Катализатор для получения литьевых полиамидов, содержащий:
a) по меньшей мере один лактамат,
b) по меньшей мере одну соль и/или сложный эфир замещенной гетероатомами органической кислоты, и при необходимости
c) лактам или смесь нескольких лактамов.
2. Катализатор по п. 1, отличающийся тем, что лактаматом является по меньшей мере одно соединение, выбранное из группы, включающей дилактаматы щелочного металла-алюминия, лактаматы щелочных и/или щелочноземельных металлов.
3. Катализатор по п. 1, отличающийся тем, что сложным эфиром b) является сложный алкиловый эфир, предпочтительно сложный метиловый эфир и/или сложный этиловый эфир.
4. Катализатор по п. 1, отличающийся тем, что соль замещенной гетероатомами, предпочтительно аминогруппами органической кислоты b) содержит 1-12 атомов углерода, предпочтительно 4-6 атомов углерода.
5. Катализатор по п. 1, отличающийся тем, что гетероатомами являются атомы азота, серы, фосфора, предпочтительно азота и/или галогенов, предпочтительно хлора и/или брома.
6. Катализатор по п. 5, отличающийся тем, что солью и/или сложным эфиром замещенной гетероатомами органической кислоты b) являются аминокапронаты и/или аминолаураты, предпочтительно аминокапронаты и/или аминолаураты щелочных и/или щелочно-земельных металлов, особенно предпочтительно аминокапронат натрия, аминокапронат калия и/или аминокапронат магния.
7. Катализатор по п. 1, отличающийся тем, что лактам имеет общую формулу:
в которой R* означает алкиленовую группу с 3-13 атомами углерода.
8. Катализатор по одному из пп. 1-7, отличающийся тем, что компоненты а) и b) находятся в соотношении от 3:1 до 50:1, предпочтительно от 5:1 до 40:1, особенно предпочтительно от 9:1, причем количество лактама с) в пересчете на компоненты а) и b) предпочтительно составляет от 0 до 99 мас.%, особенно предпочтительно от 50 до 85 мас.%.
9. Способ получения катализатора по одному из пп. 1-8, отличающийся тем, что получают лактамат а), для чего по меньшей мере один лактам, который соответствует используемому в качестве компонента с) лактаму или может отличаться от него, подвергают превращению с алкоголятами щелочных или щелочно-земельных металлов в присутствии по меньшей мере одной соли и/или сложного эфира замещенной гетероатомами органической кислоты b) при последующем или одновременном дистилляционном удалении образующегося спирта, а затем при необходимости добавляют другой лактам с).
10. Способ по п. 9, отличающийся тем, что соли и/или сложные эфиры замещенных гетероатомами органических кислот получают in situ путем добавления кислот, воды и/или гидроксидов щелочных и/или щелочно-земельных металлов к компоненту а) и при необходимости к компоненту с).
11. Литьевой полиамид, полученный полимеризацией лактамов в присутствии по меньшей мере одного катализатора по одному из пп. 1-8 при температуре от 80 до 180°C и при необходимости в присутствии активаторов и/или других дополнительных и вспомогательных веществ.
12. Способ получения литьевых полиамидов путем полимеризации лактамов в присутствии по меньшей мере одного катализатора по одному из пп. 1-8 при температуре от 80 до 120°C, предпочтительно от 120 до 160°C, и активаторов и при необходимости в присутствии других дополнительных и вспомогательных веществ.